"可塑剤トリブレンド組成物であって、前記トリブレンド組成物の総重量に基づいて、a.約10重量から約90重量の範囲の量で存在するジ安息香酸ジエチレングリコール、b.約1重量から約50重量の範囲の量で存在するジ安息香酸ジプロピレングリコール、およびc.約10重量から約90重量の範囲の量で存在するジ安息香酸1,2-プロピレングリコールを含み、前記トリブレンドが、低溶媒和性可塑剤の相溶性および加工性を改善するために、単独で一次可塑剤としてまたは特殊ブレンディング可塑剤としてのいずれかで有用である、可塑剤トリブレンド組成物。前記ジ安息香酸ジエチレングリコールが、少なくとも60重量の量で存在し、前記ジ安息香酸ジプロピレングリコールが、少なくとも約10重量の量で存在し、前記ジ安息香酸1,2-ジプロピレングリコールが、少なくとも約20重量の量で存在する、請求項1に記載の可塑剤トリブレンド組成物。前記ブレンドが、前記可塑剤トリブレンドの総重量に基づいて、80重量のジ安息香酸ジエチレングリコールとジ安息香酸ジプロピレングリコールとの混合物であって、DEGDB対DPGDBの比が約4:1である混合物、および20重量のジ安息香酸1,2-プロピレングリコールを含む、請求項1に記載の可塑剤トリブレンド組成物。フタル酸エステル;リン酸エステル;アジパート、アゼラート、オレアート、およびセバケートの化合物;スクシナート;テレフタラート;1,2-シクロヘキサンジカルボキシラート;エポキシ可塑剤;脂肪酸エステル;グリコール誘導体;スルホンアミド;セルロースエステル;フェノール樹脂;アミノ樹脂;アミドおよびタンパク質プラスチック;炭化水素および炭化水素誘導体;モノベンゾアート;ジイソ酪酸2,2,4-トリメチル-1,3-ペンタンジオール;ならびにそれらの混合物からなる群から選択される通常の可塑剤をさらに含む、請求項1に記載の可塑剤トリブレンド。a.有機ポリマーの分散相;ならびにb.ジ安息香酸ジエチレングリコール、ジ安息香酸ジプロピレングリコール、およびジ安息香酸1,2-プロピレングリコールを含む、液相の非フタラート系高溶媒和性可塑剤トリブレンドを含むプラスチゾル組成物であって、前記プラスチゾル組成物の加工粘度が、その成分の粘度と比較した場合に予想されるよりも良好であり且つ通常のジベンゾアートジブレンドで達成されるものと少なくとも同等であり、前記プラスチゾルが、フタラート系可塑剤と比較して優れた防汚性を有する、プラスチゾル組成物。前記分散相中の有機ポリマーが、100重量部で存在し、前記可塑剤トリブレンドが、ポリマーの100重量部につき、約1重量部から約300重量部で存在する、請求項5に記載のプラスチゾル組成物。前記可塑剤トリブレンドが、ポリマーの100重量部につき、約70重量部で存在する、請求項6に記載のプラスチゾル組成物。a.アクリル、ビニルアクリル、VAE、もしくはスチレン化アクリルポリマー、またはそれらの任意の組合せ、b.請求項1に記載の可塑剤トリブレンド、c.1種以上の通常のコーティング添加剤、およびd.任意に、通常の可塑剤または融合助剤を含む、コーティング組成物。a.ポリ酢酸ビニル、ポリ酢酸ビニルエチレンコポリマー、またはそれらの混合物、b.請求項1に記載の可塑剤トリブレンド、およびc.少なくとも1種の接着剤添加剤を含む、接着剤組成物。ラテックス系ポリマー、請求項1に記載の可塑剤、任意に賦形剤および少なくとも1種の通常のコーキング材またはシーラント添加剤を含む、コーキング材またはシーラント。請求項1に記載の可塑剤を含む、プラスチゾルスクリーンインク組成物。請求項1に記載の可塑剤を含む、グラフィックアート用途に使用するためのオーバープリントワニス。a.ジ安息香酸ジエチレングリコールと、ジ安息香酸ジプロピレングリコールと、ジ安息香酸1,2-プロピレングリコールとを一緒にブレンドして、可塑剤トリブレンドを形成する工程、およびb.前記可塑剤トリブレンド中にPVCまたはアクリルポリマーを分散させる工程を含む、プラスチゾル組成物を調製する方法。"